(57)【要約】【課題】酸化雰囲気および還元雰囲気のいずれの雰囲気においても化学的に安定であるとともに、電子伝導率（導電率）が高く、イオン伝導率が低く、Ｃｒを含まない組成で焼結温度を低くすることが可能なインターコネクタ用材料を提供する。【解決手段】インターコネクタ用材料は、固体電解質形燃料電池１において各々が順に積み重ねられた燃料極層１１、固体電解質層１２および空気極層１３から構成される複数のセルの間に配置され、複数のセルを相互に電気的に直列に接続するインターコネクタ１５の材料で、組成式（Ｌａ１−ｘＳｒｘ）（Ｍｎ１−ｙＴｉｙ）Ｏ３（ただし、ｘ、ｙはモル比を示し、ｚ＝（ｘ−ｙ）／（１−ｙ）とすると、０≦ｚ≦０．２であって、０≦ｚ＜０．０５のとき２ｚ＋０．３＜ｙ＜０．９、０．０５≦ｚ≦０．１５のとき０．４＜ｙ＜０．９、０．１５＜ｚ≦０．２のとき２ｚ＋０．１＜ｙ＜０．９を満足する）で表わされるセラミック組成物を主成分とする。【選択図】図１
2010003662.tif 000002
【特許請求の範囲】
【請求項１】
固体電解質形燃料電池において、各々が順に積み重ねられたアノード層、固体電解質層およびカソード層から構成される複数のセルの間に配置され、複数のセルを相互に電気的に直列に接続するインターコネクタの材料であって、
組成式（Ｌａ１−ｘＳｒｘ）（Ｍｎ１−ｙＴｉｙ）Ｏ３（ただし、ｘ、ｙはモル比を示し、ｚ＝（ｘ−ｙ）／（１−ｙ）とすると、０≦ｚ≦０．２であって、０≦ｚ＜０．０５のとき２ｚ＋０．３＜ｙ＜０．９、０．０５≦ｚ≦０．１５のとき０．４＜ｙ＜０．９、０．１５＜ｚ≦０．２のとき２ｚ＋０．１＜ｙ＜０．９を満足する）で表わされるセラミック組成物を主成分とする、インターコネクタ用材料。
【請求項２】
組成式（Ｌａ１−ｘＳｒｘ）（Ｍｎ１−ｙＴｉｙ）Ｏ３（ただし、ｘ、ｙはモル比を示し、ｚ＝（ｘ−ｙ）／（１−ｙ）とすると、０≦ｚ≦０．２であって、０≦ｚ≦０．１５のとき０．６≦ｙ＜０．９、０．１５＜ｚ≦０．２のとき２ｚ＋０．４≦ｙ＜０．９を満足する）で表わされるセラミック組成物を主成分とする、請求項１に記載のインターコネクタ用材料。
【請求項３】
固体電解質形燃料電池において、各々が順に積み重ねられたアノード層、固体電解質層およびカソード層から構成される複数のセルの間に配置されるセル間分離構造体であって、
前記セル間分離構造体は、前記複数のセルの各々に供給されるアノードガスとカソードガスとを分離する電気絶縁体と、前記電気絶縁体内に形成され、かつ、前記複数のセルを相互に電気的に接続する電気導電体とからなり、前記電気絶縁体と前記電気導電体とが共焼結によって形成され、
前記電気導電体が、請求項１または請求項２に記載のインターコネクタ用材料から形成されている、セル間分離構造体。
【請求項４】
固体電解質形燃料電池において、各々が順に積み重ねられたアノード層、固体電解質層およびカソード層から構成される複数のセルの間に配置されるセル間分離構造体であって、
前記セル間分離構造体は、前記複数のセルの各々に供給されるアノードガスとカソードガスとを分離する電気絶縁体と、前記電気絶縁体内に形成され、かつ、前記複数のセルを相互に電気的に接続する電気導電体とからなり、前記電気絶縁体と前記電気導電体とが共焼結によって形成され、
前記電気導電体の一部が、請求項１または請求項２に記載のインターコネクタ用材料から形成されている、セル間分離構造体。
【請求項５】
各々が順に積み重ねられたアノード層、固体電解質層およびカソード層から構成される複数のセルと、
複数のセルの間に配置される、請求項３または請求項４に記載のセル間分離構造体とを備え、
前記複数のセルと前記セル間分離構造体とが共焼結によって形成されている、固体電解質形燃料電池。
【発明の詳細な説明】
【技術分野】
【０００１】
この発明は、インターコネクタ用材料、そのインターコネクタ用材料を用いて形成されたセル間分離構造体、および、そのセル間分離構造体を備えた固体電解質形燃料電池に関するものである。
【背景技術】
【０００２】
一般的に、平板型の固体電解質形燃料電池（固体酸化物燃料電池（ＳＯＦＣ）ともいう）は、各々がアノード（負極、燃料極）、固体電解質およびカソード（正極、空気極）からなる発電要素としての平板状の複数のセルと、複数のセルの間に配置されるインターコネクタ（セパレータともいう）とから構成される。インターコネクタは、複数のセルを相互に電気的に直列に接続し、かつ、複数のセルの各々に供給されるガスを分離するために、具体的にはアノードに供給されるアノードガスとしての燃料ガス（たとえば水素）と、カソードに供給されるカソードガスとしての酸化剤ガス（たとえば空気）とを分離するために複数のセルの間に配置される。
【０００３】
インターコネクタは、固体電解質形燃料電池の作動温度である８００℃〜１０００℃の高温環境下で、かつ、酸化雰囲気および還元雰囲気のいずれの雰囲気においても化学的に安定であることが必要である。また、インターコネクタ用材料は、導電率が高く、オーム損（ＩＲ損）を小さくできる材料が望ましい。
【０００４】
このような要求に応じて、従来から、インターコネクタは、耐熱性の金属材料またはランタンクロマイト（ＬａＣｒＯ３）などの導電性のセラミック材料から形成されている。このような導電性材料を用いてインターコネクタを形成すると、一種類の材料で上記の電気的接続とガスの分離という機能を果たす部材を構成することができる。一般的には、インターコネクタ用材料として、Ｓｒ、Ｃａ、Ｍｇなどをドープしたペロブスカイト構造のランタンクロマイトなどのセラミックスの緻密体が使用されている。
【０００５】
しかし、ランタンクロマイトを用いてインターコネクタを形成するために従来から採用されている方法として、空気中においてランタンクロマイトを焼結する方法では、ランタンクロマイト粉体中から蒸発した酸化クロムや蒸発しやすい６価のクロムを含む化合物が、蒸発・再凝縮する過程において焼結する。このため、粒子内拡散に起因する緻密化が阻害されて気密な焼結体を得ることができない。
【０００６】
このような問題を解決するために、たとえば、特開平４−１１９９２４号公報（以下、特許文献１という）では、セパレータを形成するためのランタンクロマイト原料粉として、組成式Ｌａ１−ｘＣａｘＣｒ１−ｙＯ３（ｘ、ｙの値が０＜ｘ≦０．４、０＜ｙ≦０．０５、ｙ≦ｘを満足する）で表わされる組成物を主成分とするものが提案されている。このランタンクロマイト原料粉では、クロムを不足させて、そのクロムの蒸発量を少なくして焼結性を向上できるため、気密性に優れたセパレータの実現が可能となり、セパレータとして要求される酸化還元雰囲気などにおける化学的安定性、高い電子伝導性などを得ることができる、と特許文献１に記載されている。
【０００７】
また、Ｃｒを含まないインターコネクタ用材料として、たとえば、特開２００１−５２７２５号公報（以下、特許文献２という）では、組成式Ｓｒ１−ｘＬａｘＴｉＯ３（ｘの値が０＜ｘ≦０．３を満足する）で表わされる組成物を主成分とするものが提案されている。
【０００８】
さらに、焼結性が高く、１４００℃以下で焼結することが可能で、Ｃｒを含まないインターコネクタ用材料として、たとえば、特開２００６−１８５６９７号公報（以下、特許文献３という）では、組成式（Ｌａ１−ｘＳｒｘ）（Ｆｅ１−ｙＴｉｙ）Ｏ３（ｘ、ｙの値が０≦ｘ≦０．１、０＜ｙ＜０．５を満足する）で表わされる組成物が提案されている。
【特許文献１】特開平４−１１９９２４号公報
【特許文献２】特開２００１−５２７２５号公報
【特許文献３】特開２００６−１８５６９７号公報
【発明の開示】
【発明が解決しようとする課題】
【０００９】
ランタンクロマイトは、焼結温度が高く、インターコネクタを形成するために用いると、燃料極、固体電解質、空気極を形成する他の材料と一体的に焼結（共焼結）することが困難であるため、固体電解質形燃料電池の製造効率が悪くなり、製造コストが高くなる。特に、インターコネクタを形成するためにランタンクロマイトを用いると、ランタンクロマイトは、空気極を形成する材料であるランタンマンガナイト（（Ｌａ，Ｓｒ）ＭｎＯ３）との反応性が高く、ＣｒとＭｎの間で相互拡散が起こるため、分解反応が促進されるという問題がある。また、Ｓｒ系ランタンクロマイトは、緻密化するためには１６００℃以上の高温で焼結する必要がある。この温度では、空気極や燃料極に存在する気孔が消滅したり、空気極や燃料極を形成する材料にてイオンの拡散が顕著になることにより、高い電極特性を得ることができない。
【００１０】
特許文献１で提案されたＣａ系ランタンクロマイトは、１３００℃程度の低温で焼結することにより緻密化することができるが、液相焼結によって焼結されるため、イオンの拡散などが起こり、反応性が高くなるので、燃料極、固体電解質、空気極を形成する他の材料と共焼結することができない。
【００１１】
なお、ランタンクロマイトは、製造時に６価クロムの化合物として、たとえば、ＳｒＣｒＯ４、ＣａＣｒＯ４が生成するため、環境上問題となる。
【００１２】
一方、特許文献２で提案された（Ｓｒ，Ｌａ）ＴｉＯ３系セラミック組成物は、温度９００℃の空気中での導電率が０．００１Ｓ／ｃｍ程度と小さいので、インターコネクタ用材料として好ましくない。
【００１３】
また、特許文献３で提案された（Ｌａ，Ｓｒ）（Ｆｅ，Ｔｉ）Ｏ３系セラミック組成物は、温度１０００℃における抵抗率が高く、すなわち導電率が低いので、インターコネクタ用材料として好ましくない。
【００１４】
そこで、この発明の目的は、酸化雰囲気および還元雰囲気のいずれの雰囲気においても化学的に安定であるとともに、電子伝導率（導電率）が高く、イオン伝導率が低く、Ｃｒを含まない組成で焼結温度を低くすることが可能なインターコネクタ用材料と、それを用いて形成されたセル間分離構造体と、それを備えた固体電解質形燃料電池を提供することである。
【課題を解決するための手段】
【００１５】
この発明に従ったインターコネクタ用材料は、固体電解質形燃料電池において、各々が順に積み重ねられたアノード層、固体電解質層およびカソード層から構成される複数のセルの間に配置され、複数のセルを相互に電気的に直列に接続するインターコネクタの材料であって、組成式（Ｌａ１−ｘＳｒｘ）（Ｍｎ１−ｙＴｉｙ）Ｏ３（ただし、ｘ、ｙはモル比を示し、ｚ＝（ｘ−ｙ）／（１−ｙ）とすると、０≦ｚ≦０．２であって、０≦ｚ＜０．０５のとき２ｚ＋０．３＜ｙ＜０．９、０．０５≦ｚ≦０．１５のとき０．４＜ｙ＜０．９、０．１５＜ｚ≦０．２のとき２ｚ＋０．１＜ｙ＜０．９を満足する）で表わされるセラミック組成物を主成分とする。
【００１６】
この発明のインターコネクタ用材料は、上記の限定された組成を有するセラミック組成物を主成分とするので、酸化雰囲気および還元雰囲気のいずれの雰囲気においても化学的に安定であるとともに、イオン伝導性が低く、電子伝導率（導電率）が高く、焼結温度を１２００〜１３００℃程度に低くすることができる。
【００１７】
この発明のインターコネクタ用材料は、組成式（Ｌａ１−ｘＳｒｘ）（Ｍｎ１−ｙＴｉｙ）Ｏ３（ただし、ｘ、ｙはモル比を示し、ｚ＝（ｘ−ｙ）／（１−ｙ）とすると、０≦ｚ≦０．２であって、０≦ｚ≦０．１５のとき０．６≦ｙ＜０．９、０．１５＜ｚ≦０．２のとき２ｚ＋０．４≦ｙ＜０．９を満足する）で表わされるセラミック組成物を主成分とすることが好ましい。
【００１８】
このようにインターコネクタ用材料の組成をさらに限定すれば、１０００℃という高い温度の還元雰囲気においても化学的に安定な材料を得ることができる。
【００１９】
この発明に従ったセル間分離構造体は、固体電解質形燃料電池において、各々が順に積み重ねられたアノード層、固体電解質層およびカソード層から構成される複数のセルの間に配置されるセル間分離構造体であって、セル間分離構造体は、複数のセルの各々に供給されるアノードガスとカソードガスとを分離する電気絶縁体と、電気絶縁体内に形成され、かつ、複数のセルを相互に電気的に接続する電気導電体とからなり、電気絶縁体と電気導電体とが共焼結によって形成され、電気導電体が、上記の特徴を有するインターコネクタ用材料から形成されていることが好ましい。
【００２０】
このように構成することにより、固体電解質形燃料電池の作動温度である８００℃〜１０００℃の高温環境下で、かつ、酸化雰囲気および還元雰囲気のいずれの雰囲気においても化学的に安定であるセル間分離構造体を１２００〜１３００℃程度の低温で共焼結によって得ることができる。
【００２１】
なお、本発明のセル間分離構造体において、電気導電体の一部が、上記の特徴を有するインターコネクタ用材料から形成されていてもよい。この場合、インターコネクタ用材料から形成される部分は、アノード層またはカソード層の側に形成され、アノードガスまたはカソードガスに接触するように形成されてもよく、電気導電体の中間部に形成されてもよい。
【００２２】
このように構成することにより、ガスを透過しない緻密な部分である、上記の特徴を有するインターコネクタ用材料から形成される部分を小さくすることによって、セル間分離構造体の製造時（共焼結時）や固体電解質形燃料電池の運転時に生じる熱応力を緩和することができる。また、上記の電気導電体において電子が流れる経路を構成する材料として、上記の特徴を有するインターコネクタ用材料よりもさらに電気抵抗が小さい材料を選択して用いることができる。
【００２３】
この発明に従った固体電解質形燃料電池は、各々が順に積み重ねられたアノード層、固体電解質層およびカソード層から構成される複数のセルと、複数のセルの間に配置される、上記の特徴を有するセル間分離構造体とを備え、複数のセルとセル間分離構造体とが共焼結によって形成されている。
【００２４】
このように構成することにより、固体電解質形燃料電池の作動温度である８００℃〜１０００℃の高温環境下で、かつ、酸化雰囲気および還元雰囲気のいずれの雰囲気においても化学的に安定であるセル間分離構造体を備えた固体電解質形燃料電池を１２００〜１３００℃程度の低温で共焼結によって得ることができ、特にインターコネクタと空気極との間の接合界面に絶縁層が形成されることもなく、空気極との接合性が良好なインターコネクタを備えた固体電解質形燃料電池を得ることができる。
【発明の効果】
【００２５】
以上のようにこの発明によれば、酸化雰囲気および還元雰囲気のいずれの雰囲気においても化学的に安定であるとともに、イオン伝導性が低く、電子伝導率（導電率）が高く、１２００〜１３００℃程度の低い温度で緻密化することが可能なインターコネクタ用材料を得ることができる。また、このインターコネクタ用材料を用いることにより、固体電解質形燃料電池の作動温度である８００℃〜１０００℃の高温環境下で、かつ、酸化雰囲気および還元雰囲気のいずれの雰囲気においても化学的に安定であるセル間分離構造体とそれを備えた固体電解質形燃料電池を１２００〜１３００℃程度の低温で共焼結によって得ることができる。
【発明を実施するための最良の形態】
【００２６】
本願発明者は、固体電解質形燃料電池において、各々が順に積み重ねられたアノード層、固体電解質層およびカソード層から構成される複数のセルの間に配置され、複数のセルを相互に電気的に直列に接続するインターコネクタの材料であって、酸化雰囲気および還元雰囲気のいずれの雰囲気においても化学的に安定であるとともに、電子伝導率（導電率）が高く、イオン伝導率が低く、Ｃｒを含まない組成で焼結温度を低くすることが可能なインターコネクタ用材料を得るために以下のとおり考察した。
【００２７】
まず、導電率が高いセラミック材料に組成式Ｌａ１−ｘＳｒｘＭｎＯ３で表わされるものがある。ｘの値が大きいほど、［Ｍｎ４＋］／［Ｍｎ３＋］の存在比率が大きくなり、導電率も高くなり、ｘ＝０．５で最高となる。また、ｘ＞０．２ (全Ｍｎ中の４価のＭｎの存在比率：［Ｍｎ４＋］／［Ｍｎ］＞０．２に相当)では、Ｌａ１−ｘＳｒｘＭｎＯ３が、固体電解質を構成するジルコニアと反応して、ＳｒＺｒＯ３を生成しやすくなることが知られている。なお、ｘが０．２程度の組成のＬａ１−ｘＳｒｘＭｎＯ３は、空気極の材料に使用されている。
【００２８】
しかしながら、Ｌａ１−ｘＳｒｘＭｎＯ３は、還元雰囲気中では不安定であり、温度１０００℃で酸素分圧ｐ（Ｏ２）＝１０−１５ａｔｍ以下では分解するため、インターコネクタの材料としては使用できない。また、還元雰囲気中では、Ｍｎ４＋はＭｎ３＋またはＭｎ２＋に価数を減少させるので、イオンサイズの増加によってＬａ１−ｘＳｒｘＭｎＯ３の体積が膨張する。このことから、還元雰囲気中における安定性を高めるためには、ｘの値は小さいほど有利であることが知られている。
【００２９】
一方、組成式ＳｒＴｉＯ３で表わされるセラミック材料は、ペロブスカイト構造のＢサイトにあるＴｉイオンが価数変動を起こし難いので、還元雰囲気中における安定性が高いことが知られている。ただし、このセラミック材料は電気絶縁体である。
【００３０】
以上の考察に基づいて、本願発明者は、組成式Ｌａ１−ｘＳｒｘＭｎＯ３においてＭｎの一部をＴｉで置換した材料である、組成式（Ｌａ１−ｘＳｒｘ）（Ｍｎ１−ｙＴｉｙ）Ｏ３で表わされるセラミック組成物を固体電解質形燃料電池のインターコネクタ用材料として使用することを検討した。
【００３１】
ここで、組成式（Ｌａ１−ｘＳｒｘ）（Ｍｎ１−ｙＴｉｙ）Ｏ３で表わされるセラミック組成物において、想定される全Ｍｎ中の４価のＭｎの存在比率：［Ｍｎ４＋］／［Ｍｎ］をｚで表すと、ｚ＝（ｘ−ｙ）／（１−ｙ）となる。これは以下の根拠に基づく。
【００３２】
組成式（Ｌａ１−ｘＳｒｘ）（Ｍｎ１−ｙＴｉｙ）Ｏ３において、３価のＭｎの一部が４価のＴｉで置換されていない状態（ｙ＝０）で、３価のＬａの一部を２価のＳｒで置換すると、電荷補償のために３価のＭｎの一部が４価のＭｎになると考えられる。したがって、３価のＭｎの一部が４価のＴｉで置換されていない状態（ｙ＝０）の場合は、ｚ＝ｘである。これに対して、３価のＭｎの一部が４価のＴｉで置換される（ｙ＞０）と、その分だけ３価のＭｎは４価のＭｎになる必要がなくなる。よって、４価のＭｎ量に相当する上記の式の分子は、（ｘ−ｙ）となる。３価のＭｎの一部が４価のＴｉで置換されると、Ｔｉの置換量ｙに応じて全Ｍｎ量が減少するので、全Ｍｎ量に相当する上記の式の分母は、（１−ｙ）となる。その結果、想定される全Ｍｎ中の４価のＭｎの存在比率：［Ｍｎ４＋］／［Ｍｎ］をｚで表すと、ｚ＝（ｘ−ｙ）／（１−ｙ）となる。
【００３３】
そこで、本願発明者は、組成式（Ｌａ１−ｘＳｒｘ）（Ｍｎ１−ｙＴｉｙ）Ｏ３で表わされるセラミック組成物を種々の組成比率で作製した。その結果、組成式（Ｌａ１−ｘＳｒｘ）（Ｍｎ１−ｙＴｉｙ）Ｏ３（ｘ、ｙはモル比を示し、ｚ＝（ｘ−ｙ）／（１−ｙ）とする）で表わされるセラミック組成物において、０≦ｚ≦０．２であって、０≦ｚ＜０．０５のとき２ｚ＋０．３＜ｙ＜０．９、０．０５≦ｚ≦０．１５のとき０．４＜ｙ＜０．９、０．１５＜ｚ≦０．２のとき２ｚ＋０．１＜ｙ＜０．９を満足するとき、酸化雰囲気および還元雰囲気のいずれの雰囲気においても化学的に安定であるとともに、イオン伝導性が低く、電子伝導率（導電率）が高く、焼結温度を１２００〜１３００℃程度に低くすることができることがわかった。
【００３４】
また、組成式（Ｌａ１−ｘＳｒｘ）（Ｍｎ１−ｙＴｉｙ）Ｏ３で表わされるセラミック組成物において、０≦ｚ≦０．２であって、０≦ｚ≦０．１５のとき０．６≦ｙ＜０．９、０．１５＜ｚ≦０．２のとき２ｚ＋０．４≦ｙ＜０．９を満足するとき、１０００℃という高い温度の還元雰囲気においても化学的に安定な材料を得ることができることがわかった。
【００３５】
このような本願発明者の知見に基づいて、上記の限定されたセラミック組成物を主成分とすることにより、酸化雰囲気および還元雰囲気のいずれの雰囲気においても化学的に安定であるとともに、イオン伝導性が低く、電子伝導率（導電率）が高く、１２００〜１３００℃程度の低い焼結温度で緻密化することが可能なインターコネクタ用材料を得ることができる。なお、［Ｍｎ４＋］／［Ｍｎ］を表すｚの上限値を０．２としたのは固体電解質を構成するジルコニアとの反応性を考慮したためである。
【００３６】
さらに、固体電解質形燃料電池において、各々が順に積み重ねられたアノード層、固体電解質層およびカソード層から構成される複数のセルの間に配置されるセル間分離構造体に含まれる電気導電体の材料に、上記のインターコネクタ用材料を用いることができる。セル間分離構造体は、複数のセルの各々に供給されるアノードガスとカソードガスとを分離する電気絶縁体と、電気絶縁体内に形成され、かつ、複数のセルを相互に電気的に接続する電気導電体とからなり、電気絶縁体と電気導電体とが共焼結によって形成される。この電気導電体が、上記の特徴を有するインターコネクタ用材料から形成されることにより、固体電解質形燃料電池の作動温度である８００℃〜１０００℃の高温環境下で、かつ、酸化雰囲気および還元雰囲気のいずれの雰囲気においても化学的に安定であるセル間分離構造体を１２００〜１３００℃程度の低温で共焼結によって得ることができる。
【００３７】
さらにまた、固体電解質形燃料電池は、各々が順に積み重ねられたアノード層、固体電解質層およびカソード層から構成される複数のセルと、複数のセルの間に配置されるセル間分離構造体とを備え、複数のセルとセル間分離構造体とが共焼結によって形成される。このセル間分離構造体の一部を構成する電気導電体が、上記の特徴を有するインターコネクタ用材料から形成されることにより、固体電解質形燃料電池の作動温度である８００℃〜１０００℃の高温環境下で、かつ、酸化雰囲気および還元雰囲気のいずれの雰囲気においても化学的に安定であるセル間分離構造体を備えた固体電解質形燃料電池を１２００〜１３００℃程度の低温で共焼結によって得ることができ、特にインターコネクタと空気極との間の接合界面に絶縁層が形成されることもなく、空気極との接合性が良好なインターコネクタを備えた固体電解質形燃料電池を得ることができる。その結果、インターコネクタと空気極との反応による電気抵抗の増加がなくなる。
【実施例】
【００３８】
以下、この発明の実施例について説明する。
【００３９】
まず、以下のようにして、インターコネクタ用材料として、組成式（Ｌａ１−ｘＳｒｘ）（Ｍｎ１−ｙＴｉｙ）Ｏ３で表わされるセラミック組成物のバルク試料を種々の組成比率で作製し、各試料を評価した。
【００４０】
（バルク試料の作製）
組成式（Ｌａ１−ｘＳｒｘ）（Ｍｎ１−ｙＴｉｙ）Ｏ３におけるモル比であるｘとｙの値、想定される全Ｍｎ中の４価のＭｎの存在比率（［Ｍｎ４＋］／［Ｍｎ］）ｚ＝（ｘ−ｙ）／（１−ｙ）の値が表１と表２に示される値になるように、試料番号１〜５１の各試料の出発材料として、炭酸ストロンチウム（ＳｒＣＯ３）と酸化ランタン（Ｌａ２Ｏ３）、酸化マンガン（Ｍｎ３Ｏ４）、酸化チタン（ＴｉＯ２）を化学量論に従い秤量し、水を添加してジルコニアボールで粉砕して混合した後、この混合粉を乾燥させて、温度１０００℃で仮焼を行った。得られた仮焼粉に有機溶剤とブチラール系バインダーを添加して混合することによってスラリーを作製した。このスラリーからドクターブレード法でシートを成形した。得られたグリーンシートに脱バインダー処理を施した後、グリーンシートを温度１２００℃と１３００℃で保持することにより、本焼結を行った。得られた各試料を用いて以下に示す評価を行った。
【００４１】
なお、表１と表２において、試料番号１〜５の試料は、ｙとｚがｙ＝０、０≦ｚ≦０．２の範囲内であり、以下の評価（１）〜（４）を行った。試料番号６〜５０の試料は、ｙとｚが０．１≦ｙ≦０．９、０≦ｚ≦０．２の範囲内であり、以下の評価（１）〜（４）を行った。試料番号１の試料は、ｙとｚがｙ＝０、ｚ＝０であり、以下の評価（５）を行った。試料番号２１〜５０の試料は、ｙとｚが０．４≦ｙ≦０．９、０≦ｚ≦０．２の範囲内であり、以下の評価（５）を行った。試料番号５１の試料は、ｙとｚがｙ＝１、ｚ＝０であり、以下の評価（５）を行った。
【００４２】
（インターコネクタ用材料のバルク試料の評価）
（１）Ｘ線回折
各試料の仮焼後と本焼結後において、粉末Ｘ線回折分析(ＸＲＤ、ＣｕＫα線)を行うことにより、生成相の確認を行った。焼結後、すべての試料においてペロブスカイト構造の単相であることが確認された。
【００４３】
（２）焼結性
本焼結後の各試料の密度をアルキメデス法で測定した。いずれの試料においても温度１２００℃と１３００℃で焼結した後の相対密度は９５％以上であった。表１と表２において、焼結性が良好であることを○印で示す。
【００４４】
（３）導電率
本焼結後の各試料について、温度９００℃の大気中（酸化雰囲気）と、温度３０℃の加湿水素（Ｈ２）ガス雰囲気中(酸素分圧：ｐ（Ｏ２）＝１０−１９ａｔｍ)（還元雰囲気）の導電率を交流四端子測定法により測定した。ｙが小さく、ｘが大きいほど導電率は大きかった。平板状の固体電解質形燃料電池セルで、０．３Ａ／ｃｍ２の電流密度で発電時、試料の厚みが４０μｍのとき、オーム損を５０ｍＶ以下にするためには、導電率が０．０２５Ｓ／ｃｍ以上必要である。このことを考慮して、表１と表２では、導電率が０．０２５Ｓ／ｃｍ以上のものを○印、０．０２５Ｓ／ｃｍ未満のものを×印で示す。
【００４５】
（４）還元安定性
温度３０℃の加湿水素（Ｈ２）ガス雰囲気中(酸素分圧：ｐ（Ｏ２）＝１０−１９ａｔｍ)と、温度１０００℃の還元雰囲気中(酸素分圧：ｐ（Ｏ２）＝１０−１７．３ａｔｍ)と、温度８００℃の還元雰囲気中(酸素分圧：ｐ（Ｏ２）＝１０−２１．１ａｔｍ)で、各試料を６０時間、アニールし、ペロブスカイト構造の単相が分解するかどうかについて粉末Ｘ線回折分析で調べた。ｙ＜０．６の範囲内にある組成の一部の試料で、ペロブスカイト構造の相と（Ｌａ，Ｓｒ）２（Ｍｎ，Ｔｉ）Ｏ４およびＭｎＯの混合相に変化した。また、一部の試料ではアニール後にクラックが生じた。相の分解およびクラックが、温度１０００℃の還元雰囲気中でも生じない試料を◎印で、温度８００℃の還元雰囲気中で生じない試料を○印で、温度８００℃の還元雰囲気中で生じる試料を×印で表１に示す。
【００４６】
（５）イオン伝導性
ｙ≧０．４の範囲内にある組成の試料について、直径が３０ｍｍ、厚みが１０ｍｍのディスク状にグリーンシートを加工した。これらのグリーンシートを焼結した後、焼結体の両面に白金電極を形成した。温度９００℃に保持された状態の焼結体の一方の表面に、燃料ガスの酸素分圧に相当する酸素分圧を有する温度５５℃の加湿混合ガス（水素ガスと窒素ガスの混合比率が２：１、酸素分圧がｐ（Ｏ２）＝１０−１７．４ａｔｍ)を、焼結体の他方の表面に空気を噴きつけて、水素濃淡電池として起電力を測定した。酸素イオン伝導があれば最大で理論値０．９７４Ｖの電圧が生じるが、評価したすべての試料で起電力は生じなかった。表１と表２では、イオン伝導性がないことを無と示す。
【００４７】
【表１】
2010003662.tif 000003
【００４８】
【表２】
2010003662.tif 000004
【００４９】
図１は、以上のバルク試料の評価に基づいて本発明のインターコネクタ用材料の組成範囲としてｙとｚの関係を示す図である。
【００５０】
図１に示すように、○印と◎印で示す組成の試料（試料番号２１、２６〜２９、３１〜４５）は、組成式（Ｌａ１−ｘＳｒｘ）（Ｍｎ１−ｙＴｉｙ）Ｏ３（ｘ、ｙはモル比を示す）で表わされるセラミック組成物において、０≦ｚ≦０．２であって、０≦ｚ＜０．０５のとき２ｚ＋０．３＜ｙ＜０．９、０．０５≦ｚ≦０．１５のとき０．４＜ｙ＜０．９、０．１５＜ｚ≦０．２のとき２ｚ＋０．１＜ｙ＜０．９を満足するときであり、上記のバルク試料の評価に基づいて、酸化雰囲気および還元雰囲気のいずれの雰囲気においても化学的に安定であるとともに、イオン伝導性がなく、電子伝導率（導電率）が高く、焼結温度を１２００〜１３００℃程度に低くすることができることがわかった。◎印で示す組成の試料（試料番号３１〜３４、３６〜３９、４１〜４５）は、組成式（Ｌａ１−ｘＳｒｘ）（Ｍｎ１−ｙＴｉｙ）Ｏ３で表わされるセラミック組成物において、０≦ｚ≦０．２であって、０≦ｚ≦０．１５のとき０．６≦ｙ＜０．９、０．１５＜ｚ≦０．２のとき２ｚ＋０．４≦ｙ＜０．９を満足するときであり、上記のバルク試料の評価に基づいて、１０００℃という高い温度の還元雰囲気においても化学的に安定な材料を得ることができることがわかった。
【００５１】
（燃料電池試料の作製と発電試験）
次に、インターコネクタ用材料として表２の試料番号３３に示す組成のセラミック組成物を用いて、平板状固体電解質形燃料電池の試料を作製し、発電試験を行った。
【００５２】
図２は、平板状固体電解質形燃料電池を構成する各部材を分解して示す分解斜視図、図３は、平板状固体電解質形燃料電池を構成する各シートの積み重ねられた状態を分解して示す分解斜視図、図４は、平板状固体電解質形燃料電池の断面を模式的に示す断面図である。
【００５３】
図２〜図４に示すように、固体電解質型燃料電池１は、アノード層としての燃料極層１１、固体電解質層１２、および、カソード層としての空気極層１３からなる複数のセルと、複数のセル間に配置されるセル間分離構造体とを備える。セル間分離構造体は、複数のセルの各々に供給されるアノードガスとしての燃料ガスとカソードガスとしての空気とを分離する電気絶縁体からなる支持構造体１４と、支持構造体１４内に形成され、かつ、複数のセルを相互に電気的に接続する電気導電体としてのインターコネクタ１５とからなる。作製される固体電解質型燃料電池１の試料では、インターコネクタ１５は、表２の試料番号３３に示す組成のセラミック組成物を用いて形成される。また、作製される固体電解質型燃料電池１の試料では、単一のセルを備えた電池であり、セルの両側にセル間分離構造体が配置されている。さらに、燃料極層１１とインターコネクタ１５の間には燃料極集電層３１が配置され、空気極層１３とインターコネクタ１５の間には空気極集電層３２が配置される。
【００５４】
まず、図２〜図４に示す固体電解質型燃料電池１の試料を構成する各部材の材料粉末を以下のとおり準備した。
【００５５】
燃料極層１１：酸化ニッケル（ＮｉＯ）６０重量％と、添加量１０モル％のスカンジア（Ｓｃ２Ｏ３）と添加量１モル％のセリア（ＣｅＯ２）で安定化されたジルコニア（ＺｒＯ２）（スカンジアセリア安定化ジルコニア：ＳｃＣｅＳＺ）４０重量％との混合物。
【００５６】
固体電解質層１２：添加量１０モル％のスカンジア（Ｓｃ２Ｏ３）と添加量１モル％のセリア（ＣｅＯ２）で安定化されたジルコニア（ＺｒＯ２）（スカンジアセリア安定化ジルコニア：ＳｃＣｅＳＺ）。
【００５７】
空気極層１３：Ｌａ０．８Ｓｒ０．２ＭｎＯ３６０重量％と、添加量１０モル％のスカンジア（Ｓｃ２Ｏ３）と添加量１モル％のセリア（ＣｅＯ２）で安定化されたジルコニア（ＺｒＯ２）（スカンジアセリア安定化ジルコニア：ＳｃＣｅＳＺ）４０重量％との混合物。
【００５８】
支持構造体１４：添加量１５モル％のＹＯ１．５と添加量１５モル％のＴａＯ２．５で安定化されたジルコニア（ＺｒＯ２）（電気絶縁材料）。
【００５９】
インターコネクタ１５：（Ｌａ０．３６Ｓｒ０．６４）（Ｍｎ０．４Ｔｉ０．６）Ｏ３の出発材料の仮焼粉。
【００６０】
なお、焼結後、ガス拡散に必要な気孔が十分に形成されるように、燃料極層１１と空気極層１３のそれぞれの材料粉末１００重量部に対してカーボン粉末を２０〜４０重量部添加した。
【００６１】
次に、以上のように準備された材料を用いて、図２に示すように、燃料極層１１、固体電解質層１２、空気極層１３、支持構造体１４、インターコネクタ１５のグリーンシートを次のようにして作製した。
【００６２】
各材料粉末と、ポリビニルブチラール系バインダーと、有機溶媒としてのエタノールとトルエンとの混合物（重量比率で混合比が１：４）とを混合した後、ドクターブレード法によりグリーンシートを作製した。
【００６３】
セル間分離構造を構成する支持構造体１４のグリーンシートでは、図２にて破線で示すように、複数のインターコネクタ１５のグリーンシートを充填するための貫通孔１５ａを形成した。
【００６４】
また、支持構造体１４のグリーンシートでは、それぞれ、図２にて破線で示すように、メカパンチャーにより穴あけ加工を施すことによって、図３に示す燃料ガス供給路２１と空気供給路２２を形成するための細長い貫通孔２１ａ、２２ａを形成した。
【００６５】
さらに、燃料極層１１、固体電解質層１２、空気極層１３が配置される支持構造体１４のグリーンシートには、それぞれ、燃料極層１１、固体電解質層１２、空気極層１３のグリーンシートを嵌め込むための嵌合部１１ａ、１２ａ、１３ａを形成した。
【００６６】
さらにまた、燃料極集電層３１、空気極集電層３２が配置される支持構造体１４のグリーンシートには、それぞれ、燃料極集電層３１、空気極集電層３２のグリーンシートを嵌め込むための嵌合部３１ａ、３２ａを形成した。なお、燃料極集電層３１と空気極集電層３２のグリーンシートは、燃料極層１１と空気極層１３のそれぞれの材料粉末と同じ組成のものを用いて作製した。
【００６７】
以上のようにして作製された支持構造体１４のグリーンシートの各々において、貫通孔１５ａにインターコネクタ１５のグリーンシート、嵌合部１１ａ、１２ａ、１３ａに燃料極層１１、固体電解質層１２、空気極層１３のグリーンシート、嵌合部３１ａ、３２ａに燃料極集電層３１、空気極集電層３２のグリーンシートを嵌め込んだ。このようにして得られた５枚のグリーンシートを図３に示すように順に積み重ねた。なお、焼結後の厚みが、燃料極層１１：５０μｍ、固体電解質層１２：５０μｍ、空気極層１３：５０μｍ、インターコネクタ１５：２００μｍ、燃料極集電層３１：２００μｍ、空気極集電層３２：２００μｍとなるように、各グリーンシートの厚みを設定した。
【００６８】
この積み重ねられたものを１０００ｋｇｆ／ｃｍ２の圧力、８０℃の温度にて２分間、温間静水圧成形（ＷＩＰ）することにより圧着した。この圧着体を温度４００〜５００℃の範囲内で脱脂処理を施した後、温度１３００℃で３時間保持することにより、焼結した。
【００６９】
得られた固体電解質形燃料電池１の試料を９００℃に昇温して、水素ガスと窒素ガスの
混合比率が２：１の混合ガスと、空気とをそれぞれ、燃料ガス供給路２１と空気供給路２２とを通じて供給して発電試験を行い、開回路電圧（open circuit voltage：ＯＣＶ）を測定した。開回路電圧は、理論値と等しく、０．９７４Ｖであった。発電時において、電流密度が０．３Ａ／ｃｍ２のとき、インターコネクタ１５のオーム損は５０ｍＶ以下であった。このことから、インターコネクタ１５を含む固体電解質形燃料電池１は、共焼結によって、クラックが生じることなく、緻密に形成することができ、特にインターコネクタ１５と空気極層１３との間に高抵抗層を形成していないことがわかる。
【００７０】
なお、上記の実施例では、図４に示すように、複数のセルを相互に電気的に接続する電気導電体の全体が本発明のインターコネクタ用材料から形成されたインターコネクタ１５からなるが、電気導電体の一部が本発明のインターコネクタ用材料から形成されていてもよい。
【００７１】
図５〜図７は、電気導電体の一部が本発明のインターコネクタ用材料から形成されたいくつかの例として平板状固体電解質形燃料電池の断面を模式的に示す断面図である。
【００７２】
図５に示すように、セル間分離構造体は、複数のセルの各々に供給されるアノードガスとしての燃料ガスとカソードガスとしての空気とを分離する電気絶縁体からなる支持構造体１４と、支持構造体１４内に形成され、かつ、複数のセルを相互に電気的に接続する電気導電体として、本発明のインターコネクタ用材料からなるインターコネクタ１５と、このインターコネクタ１５に接続するように形成されたインターコネクタ用導電体１６とからなる。インターコネクタ１５は、空気極層１３の側に形成され、空気に接触するように形成され、具体的には、空気極集電層３２を通じて空気極層１３に接続されるように形成されている。インターコネクタ用導電体１６は、燃料ガスに接触するように形成され、具体的には、燃料極集電層３１を通じて燃料極層１１に接続されるように形成され、たとえば、酸化ニッケル（ＮｉＯ）とイットリア安定化ジルコニア（ＹＳＺ）との混合物からなる。
【００７３】
また、図６に示すように、セル間分離構造体は、複数のセルの各々に供給されるアノードガスとしての燃料ガスとカソードガスとしての空気とを分離する電気絶縁体からなる支持構造体１４と、支持構造体１４内に形成され、かつ、複数のセルを相互に電気的に接続する電気導電体として、本発明のインターコネクタ用材料からなるインターコネクタ１５と、このインターコネクタ１５に接続するように形成されたインターコネクタ用導電体１７とからなる。インターコネクタ１５は、燃料極層１１の側に形成され、燃料ガスに接触するように形成され、具体的には、燃料極集電層３１を通じて燃料極層１１に接続されるように形成されている。インターコネクタ用導電体１７は、空気に接触するように形成され、具体的には、空気極集電層３２を通じて空気極層１３に接続されるように形成され、たとえば、ランタンマンガナイト（（Ｌａ，Ｓｒ）ＭｎＯ３）とイットリア安定化ジルコニア（ＹＳＺ）との混合物からなる。
【００７４】
さらに、図７に示すように、セル間分離構造体は、複数のセルの各々に供給されるアノードガスとしての燃料ガスとカソードガスとしての空気とを分離する電気絶縁体からなる支持構造体１４と、支持構造体１４内に形成され、かつ、複数のセルを相互に電気的に接続する電気導電体として、本発明のインターコネクタ用材料からなるインターコネクタ１５と、このインターコネクタ１５に接続するように形成されたインターコネクタ用導電体１６、１７とからなる。インターコネクタ用導電体１６は、燃料ガスに接触するように形成され、具体的には、燃料極集電層３１を通じて燃料極層１１に接続されるように形成され、たとえば、酸化ニッケル（ＮｉＯ）とイットリア安定化ジルコニア（ＹＳＺ）との混合物からなる。インターコネクタ用導電体１７は、空気に接触するように形成され、具体的には、空気極集電層３２を通じて空気極層１３に接続されるように形成され、たとえば、ランタンマンガナイト（（Ｌａ，Ｓｒ）ＭｎＯ３）とイットリア安定化ジルコニア（ＹＳＺ）との混合物からなる。インターコネクタ１５は、インターコネクタ用導電体１６と１７の間を接続するように形成されている。
【００７５】
上述したように本発明のセル間分離構造体において、図５〜図７に示すように本発明のインターコネクタ用材料から形成されるインターコネクタ１５は、図５または図６に示すように、アノード層としての燃料極層１１、または、カソード層としての空気極層１３の側に形成され、アノードガスとしての燃料ガス、または、カソードガスとしての空気に接触するように形成されてもよく、図７に示すように電気導電体の中間部に形成されてもよい。
【００７６】
このように構成することにより、ガスを透過しない緻密な部分である本発明のインターコネクタ用材料から形成される部分を小さくすることによって、セル間分離構造体の製造時（共焼結時）や固体電解質形燃料電池の運転時に生じる熱応力を緩和することができる。また、上記の電気導電体において電子が流れる経路を構成する材料として、本発明のインターコネクタ用材料よりもさらに電気抵抗が小さい材料を選択して用いることができる。
【００７７】
たとえば、図５に示されるようなセル間分離構造体のグリーンシートは、次のようにして製造される。まず、支持構造体１４用のグリーンシートを作製する。支持構造体１４用のグリーンシートに貫通孔を形成し、その貫通孔に、酸化ニッケル（ＮｉＯ）と８モル％のイットリア安定化ジルコニア（ＹＳＺ）とが混合されたペーストを充填する。このペーストは、ＮｉＯを８０重量部、ＹＳＺを２０重量部、ビヒクルを６０重量部の配合割合で混合し、３本ロールで混錬して作製する。ビヒクルは、エチルセルロースと溶剤の混合物で日新化成株式会社製の商品名ＥＣ−２００ＦＴＲを使用する。一方、インターコネクタ１５用のグリーンシートを作製する。そして、上記の貫通孔よりも大きい直径になるように、図２に示すような円板状にインターコネクタ１５用のグリーンシートを切断し、この円板状のインターコネクタ１５用のグリーンシートを支持構造体１４用のグリーンシートの貫通孔部分の空気極側に圧着する。なお、図７に示されるようなセル間分離構造体のグリーンシートを作製するためには、支持構造体１４用のグリーンシートを２枚作製し、円板状のインターコネクタ１５用のグリーンシートが２枚の支持構造体１４用のグリーンシートによって挟まれるように圧着される。
【００７８】
また、上記の実施例では、本発明のインターコネクタ用材料を平板状の固体電解質形燃料電池のインターコネクタ、そのインターコネクタを含むセル間分離構造体に適用した例を説明したが、本発明のインターコネクタ用材料は、円筒形状の固体電解質形燃料電池における円筒外周面の一部に形成されるインターコネクタ、フラットチューブ形状の固体電解質形燃料電池における平坦面に形成されるインターコネクタにも適用することができ、その他、種々の形状のインターコネクタに適用することができる。
【００７９】
今回開示された実施の形態と実施例はすべての点で例示であって制限的なものではないと考慮されるべきである。本発明の範囲は以上の実施の形態と実施例ではなく、特許請求の範囲によって示され、特許請求の範囲と均等の意味および範囲内でのすべての修正や変形を含むものであることが意図される。
【産業上の利用可能性】
【００８０】
酸化雰囲気および還元雰囲気のいずれの雰囲気においても化学的に安定であるとともに、イオン伝導性が低く、電子伝導率（導電率）が高く、１２００〜１３００℃程度の低い温度で緻密化することが可能なインターコネクタ用材料を得ることができるので、このインターコネクタ用材料を用いることにより、固体電解質形燃料電池の作動温度である８００℃〜１０００℃の高温環境下で、かつ、酸化雰囲気および還元雰囲気のいずれの雰囲気においても化学的に安定であるセル間分離構造体とそれを備えた固体電解質形燃料電池を１２００〜１３００℃程度の低温で共焼結によって得ることができる。
【図面の簡単な説明】
【００８１】
【図１】バルク試料の評価に基づいて本発明のインターコネクタ用材料の組成範囲としてｙとｚの関係を示す図である。
【図２】実施例で作製された平板状固体電解質形燃料電池の試料を構成する各部材を分解して示す分解斜視図である。
【図３】平板状固体電解質形燃料電池を構成する各シートの積み重ねられた状態を分解して示す分解斜視図である。
【図４】平板状固体電解質形燃料電池の断面を模式的に示す断面図である。
【図５】電気導電体の一部が本発明のインターコネクタ用材料から形成された一つの例として平板状固体電解質形燃料電池の断面を模式的に示す断面図である。
【図６】電気導電体の一部が本発明のインターコネクタ用材料から形成されたもう一つの例として平板状固体電解質形燃料電池の断面を模式的に示す断面図である。
【図７】電気導電体の一部が本発明のインターコネクタ用材料から形成された別の例として平板状固体電解質形燃料電池の断面を模式的に示す断面図である。
【符号の説明】
【００８２】
１：固体電解質形燃料電池、１１：燃料極層、１２：固体電解質層、１３：空気極層、１４：支持構造体、１５：インターコネクタ、２１：燃料ガス供給路、２２：空気供給路。
【図１】
2010003662.tif 000005
【図２】
2010003662.tif 000006
【図３】
2010003662.tif 000007
【図４】
2010003662.tif 000008
【図５】
2010003662.tif 000009
【図６】
2010003662.tif 000010
【図７】
2010003662.tif 000011